(57)【要約】【課題】薄膜化や分散化に優れたオニオンライクカーボンの作製方法を提供し、オニオンライクカーボンの潤滑特性を十分に活用することを目的とする。【解決手段】１０−７Ｐａ以上の真空度に保持された反応室内で、アークプラズマ発生手段としてアークプラズマガンを用いてカーボンをターゲットに照射させ、オニオンライクカーボンを合成する。アークプラズマガンのカソードとしてカーボンロッドを搭載し、高純度のカーボンイオンを照射する。また、オニオンライクカーボンの合成は、放電電圧、放電パルス数、真空度を作製条件パラメータとして使用する。【選択図】図１
2010202430.tif 000002
【特許請求の範囲】
【請求項１】
所定の真空度に保持された反応室内で、アークプラズマ発生手段によりカーボンを蒸発させターゲットに蒸着させて作製することを特徴とするオニオンライクカーボンの作製方法。
【請求項２】
前記真空度が、１０−７Ｐａ以上であることを特徴とする請求項１に記載のオニオンライクカーボンの作製方法。
【請求項３】
前記アークプラズマ発生手段が、カーボンロッドをカソードに用いたアークプラズマガンであることを特徴とする請求項１に記載のオニオンライクカーボンの作製方法。
【請求項４】
前記アークプラズマ発生手段における放電パルス数を、オニオンライクカーボンの粒径制御パラメータとして用いることを特徴とする請求項１又は３に記載のオニオンライクカーボンの作製方法。
【請求項５】
第１の基板と所定距離隔てて該第１の基板に対向して第２の基板を設け、ダイヤモンドナノ粒子を有機溶媒に分散させた溶液を前記第１の基板に塗布し、前記第１の基板をダイヤモンドの融点以下の所定温度に過熱し、ダイヤモンドナノ粒子を昇華させ、前記第２の基板にオニオンライクカーボンを蒸着させることを特徴とするオニオンライクカーボンの作製方法。
【請求項６】
前記所定温度が、略１４００℃であることを特徴とする請求項５に記載のオニオンライクカーボンの作製方法。
【請求項７】
請求項１乃至６のいずれかのオニオンライクカーボンの作製方法により得られたオニオンライクカーボンを添加した潤滑油。
【請求項８】
請求項１乃至６のいずれかのオニオンライクカーボンの作製方法により得られたオニオンライクカーボンを分散させて含有させた耐静電性低摩擦塗膜。
【請求項９】
請求項１乃至６のいずれかのオニオンライクカーボンの作製方法により得られたオニオンライクカーボン薄膜を表面に形成させた有機高分子材料。
【請求項１０】
請求項１乃至６のいずれかのオニオンライクカーボンの作製方法により得られたオニオンライクカーボンをコーティングした医療用チューブ。
【発明の詳細な説明】
【技術分野】
【０００１】
本発明は、オニオンライクカーボンの作製方法に関する。
【背景技術】
【０００２】
オニオンライクカーボンは、カーボンＳＰ２がタマネギ状に構成された直径数ｎｍの安定な構造を有したナノ粒子であり、ナノメートルレベルの機械材料への応用のみならず、次世代のナノトライボロジーに適した材料として期待される物質である。
オニオンライクカーボンの作製は、爆発法による均質なダイヤモンドナノ粒子が供給されるようになったことから、現在のところ、ダイヤモンドナノ粒子の熱アニールによるオニオンライクカーボンの合成が主流となっている。
【０００３】
しかしながら、かかるダイヤモンドナノ粒子の熱アニールによるオニオンライクカーボンの合成によれば、比較的多量のオニオンライクカーボンが得られるものの、合成時のカーボンの表面拡散により、オニオンライクカーボン粒子間でのＳＰ２結合の形成や、有機溶媒に難溶性を示すなど、薄膜化や分散化に課題がある。
【０００４】
一方、グラファイトが大気中で良好な潤滑特性を示すことは古くから知られており、そのメカニズムは層構造のすべりや表面にダングリングボンドを含まない化学的に不活性な構造に由来すると考えられている。
【先行技術文献】
【特許文献】
【０００５】
【特許文献１】特開２００５−１３４９５号公報
【特許文献２】特開２００９−３９４３９号公報
【発明の概要】
【発明が解決しようとする課題】
【０００６】
上述のように、従来用いられているダイヤモンドナノ粒子の熱アニールによるオニオンライクカーボンの作製では、薄膜化や分散化に問題がある。かかる薄膜化や分散化の問題は、オニオンライクカーボンの持つ優れた潤滑特性を活用する障害となる。
【０００７】
上記問題に鑑みて、本発明は、薄膜化や分散化に優れたオニオンライクカーボンの作製方法を提供し、オニオンライクカーボンの潤滑特性を十分に活用することを目的とする。
【課題を解決するための手段】
【０００８】
上記問題を解決すべく、本発明者らは、様々な実験を重ねた結果、本発明に係るオニオンライクカーボンの作製方法を完成した。
すなわち、本発明の第１の観点のオニオンライクカーボンの作製方法は、所定の真空度に保持された反応室内で、アークプラズマ発生手段によりカーボンを蒸発させターゲットに蒸着させてオニオンライクカーボンを作製するものである。
かかる方法によれば、薄膜化や分散化に優れたオニオンライクカーボンを作製することができる。
【０００９】
ここで、上記の真空度は、１０−７Ｐａ以上であることが好ましい。１０−６Ｐａ程度の真空度の場合、オニオンライクカーボンは作製されず、アモルファス状炭素が作製されることになる。
【００１０】
また、上記のアークプラズマ発生手段は、カーボンロッドをカソードに用いたアークプラズマガンであることが好ましい。カーボンロッドをカソードに用いることにより、高純度のカーボンをターゲットに蒸着させることができる。
【００１１】
また、上記のアークプラズマ発生手段における放電パルス数を増減して、オニオンライクカーボンの粒径を制御することが可能である。すなわち、放電パルス数はオニオンライクカーボンの粒径制御パラメータとして使用できるのである。
【００１２】
次に、本発明の第２の観点のオニオンライクカーボンの作製方法は、第１の基板と所定距離隔てて該第１の基板に対向して第２の基板を設け、ダイヤモンドナノ粒子を有機溶媒に分散させた溶液を第１の基板に塗布し、第１の基板をダイヤモンドの融点以下の所定温度に過熱し、ダイヤモンドナノ粒子を昇華させ、第２の基板にオニオンライクカーボンを蒸着させることにより、オニオンライクカーボン、特に、２次元的な単分散のオニオンライクカーボンを作製できるものである。
【００１３】
具体的には、高融点金属であるタンタル基板上に、ダイヤモンドナノ粒子（ＤＮＰ）を有機溶媒のエタノールに溶かした希釈溶液を塗布するもので、塗布後、ダイヤモンドナノ粒子を１４００℃程度の温度でアニールし、オニオンライクカーボンを昇華させ、タンタル基板に対向して配設したＨＯＧＰ基板上に、２次元的な単分散の一様なオニオンライクカーボン薄膜を作製するものである。アニールは、タルタル基板の両端の電極に電圧をかけて電流を流すことで行っている。
【００１４】
ここで、オニオンライクカーボン薄膜の膜厚は、タルタル基板の両端の電極からの通電時間でコントロールする。また、反応装置自体は、１０−４Ｐａ程度の低真空に保てば十分である。
【００１５】
上記のオニオンライクカーボンの作製方法により得られたオニオンライクカーボンは、薄膜性や分散性に優れており、かかるオニオンライクカーボンを添加した潤滑油は、他のナノカーボン粒子に比較して優れた低摩擦特性、高い潤滑性を有する。
【００１６】
また、上記のオニオンライクカーボンの作製方法により得られたオニオンライクカーボンを分散させて含有させた耐静電性低摩擦塗膜や、得られたオニオンライクカーボン薄膜を表面に形成させた有機高分子材料や、得られたオニオンライクカーボンをコーティングした医療用チューブは、その優れた低摩擦特性、高い潤滑性から、他のナノカーボン粒子を分散させて含有させた耐静電性低摩擦塗膜、他のナノカーボン薄膜を表面に形成させた有機高分子材料、他のナノカーボンをコーティングした医療用チューブと比べて、機能性が向上することになる。
【発明の効果】
【００１７】
上述したように、本発明によれば、薄膜化や分散化に優れたオニオンライクカーボンの作製方法を提供でき、また、オニオンライクカーボンの潤滑特性を十分に活用することができるといった効果を有する。
【図面の簡単な説明】
【００１８】
【図１】実施例１のアークプラズマガンによるオニオンライクカーボンの作製装置の概略図を示す。
【図２】アークプラズマガンによるカーボン照射後の試料の透過型電子顕微鏡の写真画像（ＴＥＭ像）を示す。
【図３】本実施例の作製方法により合成したオニオンライクカーボンおよび、ダイヤモンドナノ粒子（ＤＮＰ）の熱アニールにより合成したオニオンライクカーボンの粒径分布を示す。
【図４】走査型トンネル顕微鏡（ＳＴＭ）観察結果を示す。
【図５】合成したオニオンライクカーボン薄膜及びＨＯＰＧの原子間力顕微鏡（ＡＦＭ）による摩擦力測定結果を示す。
【図６】ポリアルファオレフェイン（ＰＡＯ３０）に対して、実施例１の作製方法で得られたオニオンライクカーボンの添加量に対する摩擦係数の変化を示したグラフである。
【図７】粘度の異なる３種類のポリアルファオレフェイン（ＰＡＯ２、ＰＡＯ３０、ＰＡＯ４００）への各種ナノカーボン添加時の摩擦係数を示したグラフである。
【図８】自然酸化したポリアルファオレフェイン（ＰＡＯ３０）における各接触圧力下における摩擦係数を示す。
【図９】オニオンライクカーボンを添加したポリアルファオレフェイン（ＰＡＯ３０）における荷重の連続変化時の摩擦係数変化を示す。
【図１０】実施例３のオニオンライクカーボンの作製装置の概略図を示す。
【図１１】実施例３のダイヤモンドナノ粒子（ＤＮＰ）を昇華させて形成したオニオンライクカーボン薄膜の画像である。
【図１２】実施例３の試料を乾燥させたＳＥＭ像である。
【図１３】実施例３の作製した試料の濃度と膜厚の関係図である。
【図１４】実施例３の作製した試料のＴＥＭ像である。
【発明を実施するための最良の形態】
【００１９】
以下、本発明の実施形態について、図面を参照しながら詳細に説明していく。
【実施例１】
【００２０】
（オニオンライクカーボンの作製方法）
実施例１では、アークプラズマガンによりオニオンライクカーボンを合成し、オニオンライクカーボン薄膜を作製する方法について説明する。オニオンライクカーボンの作製方法は、１０−７Ｐａ以上の真空度に保持された反応室内で、アークプラズマ発生手段としてアークプラズマガンを用いてカーボンイオンをターゲットに照射させ、オニオンライクカーボンを合成するものである。
アークプラズマガンのカソードとしてカーボンロッドを搭載し、高純度のカーボンイオンを照射した。また、オニオンライクカーボンの合成は、放電電圧、放電パルス数、真空度をパラメータとした。なお、アークプラズマガンは、株式会社アルバック社製（型式：ＡＰＧ−１００）を用いた。
【００２１】
図１に、実施例１のアークプラズマガンによるオニオンライクカーボンの作製装置の概略図を示す。
図１に示される反応室１０は、図示しないターボ分子ポンプ（ＴＭＰ）を用いて、１０−７ Ｐａ以上の超高真空を保つ反応室であり、ターゲット１１をクリーニングするためのスパッタイオンガン１４と、オニオンライクカーボンをターゲット１１に蒸着させるためのアークプラズマガン１３を備えている。反応室１０の配管（１６，１７）は、ターボ分子ポンプ（ＴＭＰ）に接続されている。
また、ターゲット１１は、グラファイトを用いた。
【００２２】
そして、オニオンライクカーボンの合成から解析まで大気暴露せず、汚染物を排除するために、超高真空中において表面観察ならびにトライボロジー特性の解析を実施した。超高真空中での表面観察には、オミクロン社製の走査トンネル顕微鏡（型式：ＵＨＶ−ＡＦＭ／ＳＴＭ）を用いている。
観察用試料として、コロジオン支持膜付きグリッドメッシュを用い、アークプラズマガンによるターゲットへの照射後、直ちに透過型電子顕微鏡による観察を行った。
【００２３】
上記のオニオンライクカーボンの作製装置において、アークプラズマガンの放電電圧が１００Ｖ、放電パルス数１００ショット、真空度１０−７Ｐａの条件下で、オニオンライクカーボンの合成が確認された。アークプラズマガンによるカーボン照射後の試料の透過型電子顕微鏡の写真画像（ＴＥＭ像）を図２に示す。
また、図２の右下の矢印Ａに示すように、制限視野電子回折パターンより明瞭なグラファイト構造由来の回折リングが観察された。
【００２４】
また、放電パルス数によらず、オニオンライクカーボンの合成が確認されている。また、放電パルス数を制御することで、所望のオニオンライクカーボンの薄膜が形成できることの知見を得た。一方、圧力に対する著しい依存性も確認されており、真空度１０−６Ｐａ以下においては、アモルファス状の炭素が形成されていた。
【００２５】
図３に、本実施例の作製方法により合成したオニオンライクカーボンおよび、ダイヤモンドナノ粒子（ＤＮＰ）の熱アニールにより合成したオニオンライクカーボンの粒径分布を示す。本実施例の作製方法による合成では、直径１０ｎｍ程度のオニオンライクカーボンが多数を占め、ＤＮＰを用いた場合よりも粒径の増大が確認されている。
【００２６】
（オニオンライクカーボン薄膜のトライボロジー特性）
本作製方法により得られたオニオンライクカーボン薄膜を評価するため、高配向燒結グラファイト基板（ＨＯＰＧ）上へ、アークプラズマガンの放電電圧が１００Ｖ、放電パルス数１００ショット、真空度１０−７Ｐａの条件下で、カーボン照射を行った。図４は、走査型トンネル顕微鏡（ＳＴＭ）観察結果を示している。
【００２７】
ＨＯＰＧ表面上の広域にわたって、図４（ａ）中の領域Ｂで示す薄膜の形成が観察され、また局所的に薄膜形態の異なる領域Ａの形成が合わせて観察された。これらの領域を詳しく見ると、図４（ｂ）に示されるようにその境界は原子レベルで明瞭であり、またその断面観察から、最大高さはほぼ一定で、領域Ａにおいて空間密度が高いことがわかる（図４(ｃ)を参照）。
領域Ａの高倍率観察した結果の図４（ｄ）および領域Ｂの高倍率観察した結果の図４（ｅ）から、直径１０ｎｍ程度のドメインの形成が確認できた。また、透過型電子顕微鏡（ＴＥＭ）観察により、オニオンライクカーボンの粒径に近い値が得られた。
一方、領域Ａにおける高い平坦性はアモルファイス状カーボンの局所的な形成によるものと考えられ、形成粒子との混合状態にあると推察している。
【００２８】
次に、合成したオニオンライクカーボン薄膜及びＨＯＰＧの原子間力顕微鏡（ＡＦＭ）による摩擦力測定結果を図５に示す。ＡＦＭによる観察において、上述の図４で示されたような局所領域Ａは感度の制約上検出できず、摩擦領域はよりオニオンライクカーボンの存在が顕著なＢにおけるものと推察している。
図５の摩擦力測定結果から、本作製方法により得られたオニオンライクカーボン薄膜は、荷重範囲０−７０ｎＮにおいて、ＨＯＰＧに比べ低摩擦を示すことが確認された。なお、最大荷重７０ｎＮにおいて、ヘルツ接触圧力は５００ＭＰａ程度であり、ＨＯＰＧ及び本作製方法により合成したオニオンライクカーボン薄膜において、ＡＦＭにより検出される摩耗は観察されていない。
【００２９】
なお、ダイヤモンドナノ粒子（ＤＮＰ）の熱アニールにより合成したオニオンライクカーボン凝集体の摩擦力は、ＨＯＰＧよりも高い値を示すといった知見を既に得ている。従って、本作製方法により合成したオニオンライクカーボン薄膜は、オニオンライクカーボンの低凝着力に加え、薄膜化による平坦化も伴って、ＨＯＰＧに比べ低摩擦を示したのである。
【００３０】
また、下表１に示すように、本作製方法のアークプラズマガンにより合成したオニオンライクカーボン（ＯＬＣ）薄膜における凝着力は、ダイヤモンドナノ粒子（ＤＮＰ）の熱アニールにより合成したオニオンライクカーボン（ＯＬＣ）薄膜における凝着力とほぼ同程度であり、ＨＯＰＧにおける凝着力に比べ低い値を示した。
【００３１】
【表１】
2010202430.tif 000003
【００３２】
上述の結果から、本作製方法のアークプラズマガンにより合成したオニオンライクカーボン薄膜は、その粒径や凝着力より、従来のダイヤモンドナノ粒子（ＤＮＰ）の熱アニールにより合成したオニオンライクカーボン薄膜とほぼ同様の特性を有することが確認された。
【実施例２】
【００３３】
実施例２では、上述の実施例１で作製されたオニオンライクカーボンの潤滑特性について説明する。
本発明の作製方法で得られたオニオンライクカーボンを添加した潤滑油と、同じ炭素ナノ材料として構造の近いフラーレンＣ６０を添加した潤滑油、グラフェンシートを円筒状に丸めた構造のカーボンナノチューブを添加した潤滑油、サイズ大きいものの結晶性が優れており固体潤滑材として利用されているキッシュグラファイトを添加した潤滑油を比較して、潤滑特性の効果を確認した。
【００３４】
潤滑特性の効果の確認として、往復摺動型の摩擦試験装置を用いて摩擦特性解析を行った。ボール及び基板材には、高炭素クロム軸受鋼鋼材（ＳＵＪ２）を用いた。また潤滑油には、３種類の粘度を有するポリアルファオレフェイン（ＰＡＯ２、ＰＡＯ３０、ＰＡＯ４００）を用いた。また潤滑油の添加剤として、上述の各種ナノカーボン（フラーレン、カーボンナノチューブ、キッシュグラファイト、本作製方法で得られたオニオンライクカーボン）を添加した。
【００３５】
図６は、ポリアルファオレフェイン（ＰＡＯ３０）に対して、本作製方法で得られたオニオンライクカーボンの添加量に対する摩擦係数の変化を示したグラフである。
図６において、横軸は添加量（％）であり、縦軸が摩擦係数である。図６から、各接触圧力下での摩擦試験において、オニオンライクカーボンの添加量が０．１重量％の場合に摩擦係数が最小の値を示している。したがって、以下の測定において、各種ナノカーボンの添加量は０．１重量％とすることにした。
【００３６】
（各潤滑油中でのナノカーボン添加特性）
図７は、粘度の異なる３種類のポリアルファオレフェイン（ＰＡＯ２、ＰＡＯ３０、ＰＡＯ４００）への各種ナノカーボン添加時の摩擦係数を示したグラフである。図７において、横軸は接触圧力（ＧＰａ）であり、縦軸が摩擦係数である。図７の（ａ）〜（ｃ）に示されるように、各粘度、圧力において、オニオンライクカーボンを添加した際の摩擦係数は、一部の例外を除き最も低くなっている。
【００３７】
このことから、各種ナノカーボン中でのオニオンライクカーボンの添加の効果の優位性は明白である。またポリアルファオレフェイン（ＰＡＯ３０、ＰＡＯ４００）においては、最も高い圧力下において最も低い摩擦係数を示しており、摩擦界面においてオニオンライクカーボンに物理的な変形や破壊または化学的な変化が生じた可能性があり、このことが潤滑油の摩擦係数に寄与したものと推察できる。
以上から、各種ナノカーボンを添加した潤滑油において、オニオンライクカーボンが最も低い摩擦係数を示し、摩擦低減効果において最も優れた特性を有することが理解できよう。
【００３８】
また図８に、自然酸化したポリアルファオレフェイン（ＰＡＯ３０）における各接触圧力下における摩擦係数を示す。図８から、酸化した潤滑油においても、オニオンライクカーボン添加時に最も低い摩擦係数を示している。このことから、オニオンライクカーボン添加によって潤滑油の高寿命化の可能性がある。
【００３９】
（オニオンライクカーボン添加時の摩擦中の変化）
図９に、オニオンライクカーボンを添加したポリアルファオレフェイン（ＰＡＯ３０）における荷重の連続変化時の摩擦係数変化を示す。図９において、横軸は荷重（Ｎ）であり、縦軸が摩擦係数である。図９では、高荷重付与後の低荷重摩擦試験において摩擦係数の低下が観察されている。
【００４０】
また、荷重１．９（Ｎ）での摩擦試験後の表面をＡＦＭ観察すると、摩擦摺動方向に沿って薄膜の形成が観察された。またＳＴＭによる高分解能観察では、オニオンライクカーボンの破壊によって生成したと考えられる断片が観察された。このことから、高面圧下において、オニオンライクカーボンの破壊が生じ、そのことが良好なトライボフイルム合成に関与しているものと推察できる。
【実施例３】
【００４１】
実施例３では、第２の観点のオニオンライクカーボンの作製方法を説明する。
実施例３のオニオンライクカーボンの作製装置を図１０に示す。実施例３のオニオンライクカーボンの作製方法は、第１の基板２１と所定距離隔てて第１の基板２１に対向して第２の基板２２を設け、ダイヤモンドナノ粒子を有機溶媒に分散させた溶液を第１の基板２１に塗布し、第１の基板２１をダイヤモンドの融点以下の所定温度に過熱し、表面に生成したオニオンライクカーボンを昇華させ、第２の基板２２にオニオンライクカーボンを蒸着させることにより、オニオンライクカーボン、特に、２次元的な単分散のオニオンライクカーボン薄膜２４を作製できるものである。
【００４２】
具体的には、高融点金属であるタンタル板２１上に、ダイヤモンドナノ粒子（ＤＮＰ）を有機溶媒のエタノールに溶かした希釈溶液を塗布するもので、塗布後、ダイヤモンドナノ粒子２３を１４００℃程度の温度でアニールし、オニオンライクカーボンを昇華させ、タンタル板２１に対向して配設したＨＯＧＰ基板上２２に、２次元的な単分散の一様なオニオンライクカーボン薄膜２４を作製するものである。アニールは、タルタル板２１の両端の電極（２５，２６）に電圧をかけて電流を流すことで行っている。
【００４３】
ここで、オニオンライクカーボン薄膜の膜厚は、タルタル基板の両端の電極からの通電時間でコントロールする。また、反応装置自体は、１０−４Ｐａ程度の真空度で稼動が可能である。タルタル基板２１上に塗布したダイヤモンドナノ粒子２３の温度は放射温度計２８で測定する。
【００４４】
実施例３のダイヤモンドナノ粒子（ＤＮＰ）を昇華させて形成したオニオンライクカーボン薄膜の画像を図１１に示す。図１１は、２ミリリットルのエタノールに所要量のダイヤモンドナノ粒子（ＤＮＰ）を混合し、超音波分散装置により十分に分散させて、濃度の異なる３種類の試料を用いることでダイヤモンドナノ粒子（ＤＮＰ）の薄膜を作製したものである。なお、ダイヤモンドナノ粒子（ＤＮＰ）の分散液の重量パーセント濃度は、画像の左からそれぞれ2.5，3.5，4.5重量％としている。
【００４５】
図１２は、タンタル板と、ダイヤモンドナノ粒子（ＤＮＰ）の懸濁液をスポイトでタンタル板に滴下させ、自然乾燥させた試料のＳＥＭ像を示している。図１２（ａ）のＳＥＭ像では、懸濁液滴下前のタンタルいた表面には約１μm程の幅の亀裂があることがわかる。図１２（ｂ）にダイヤモンドナノ粒子（ＤＮＰ）の懸濁液濃度２．５重量％のＳＥＭ像を示す。図１２（ａ）でみられるようなタンタル板表面と異なり、作製した膜に表面がおおわれている。この膜の厚さはおよそ１２μmで、またクラックが相当数入っていることが確認できた。さらにこの中には、図１２（ａ）で確認したタンタル板表面の亀裂に沿うものも確認でき、これが影響を及ぼした可能性がある。クラック発生のその他の理由としては、圧延時の変形に起因すると推察している。
【００４６】
さらに、図１２（ｃ）には、ダイヤモンドナノ粒子（ＤＮＰ）の懸濁液濃度３．５重量％のＳＥＭ像を示す。幕の厚さは約１３μmである。作製したダイヤモンドナノ粒子（ＤＮＰ）膜にはいくつもの内包物が観察できる。この内包物はダイヤモンドナノ粒子（ＤＮＰ）と考えられ、使用しているダイヤモンドナノ粒子（ＤＮＰ）の平均粒径は４〜５nmであることから、内包されているダイヤモンドナノ粒子（ＤＮＰ）は凝集体を形成していると推察できる。従って、本実施例３で作製したオニオンライクカーボン薄膜は、一様に分散したダイヤモンドナノ粒子（ＤＮＰ）内に局在するダイヤモンドナノ粒子（ＤＮＰ）の凝集体が内包することで形成されたと推察できる。またこの膜にも相当数のクラックが確認できた。
【００４７】
最後に、図１２（ｄ）にDNP懸濁液濃度４.５重量％のＳＥＭ像を示す。この場合も、図１２（ｂ），（ｃ）同様に膜の作製および、クラックが確認でき、同様にダイヤモンドナノ粒子（ＤＮＰ）の凝集体の内包も確認できた。膜の厚さはおよそ２３μmである。
【００４８】
タンタル板の加熱中において、１５００℃以上の温度でダイヤモンドナノ粒子（ＤＮＰ）膜がタンタル板上からほぼ脱離することを確認したため、ダイヤモンドナノ粒子（ＤＮＰ）膜に加える温度として加熱温度の上限を１５００℃とし、１２００、１３００、１４００、１５００℃の４パターンを設定した。作製温度による膜厚の変化を図１３に示す。全ての試料に対し、無造作に３点の場所の膜厚を測定し、平均としている。作製度が上がっていくほどに膜厚が減少しているのがわかる。さらに１２００℃から１３００℃で作成した試料の膜厚変化量と比べると１４００℃で作成した試料の膜厚が急激に減少しているのがわかる。作製温度が１５００℃を超えると膜がタンタル板上で観察されなくなることから、加熱によるダイヤモンドナノ粒子（ＤＮＰ）の表面からの脱離、もしくはタンタル板中へのカーボンの拡散が起こると考えることができる。
【００４９】
ダイヤモンドナノ粒子（ＤＮＰ）膜を加熱作製した膜のＴＥＭ像を図１４に示す。作製条件は、順に１２００、１３００、１４００、１５００℃となっている。１２００℃では、生成膜中にオニオンライクカーボンは観察されず、図１４のようなアモルファスカーボン、もしくはグラファイト化の起きていないダイヤモンドが観察された。１３００℃でも、１２００℃と比べて大きな変化は無く、図１４のようなグラファイト化していないダイヤモンドが観察された。１４００℃では、ダイヤモンドの残留も観察されたが、図１４に示すように１２００、１３００℃で確認できなかったオニオンライクカーボンが観察されており、１５００℃でも同様にオニオンライクカーボンが少し多角化しているのがわかる。以上の結果から、ダイヤモンドナノ粒子（ＤＮＰ）をオニオンライクカーボン化させる加熱温度として、１４００℃程度が適切であることがわかる。
【産業上の利用可能性】
【００５０】
本発明は、潤滑油、耐静電性低摩擦塗膜、カテーテルなどの医療用チューブの被膜材の作製方法として有用である。
【符号の説明】
【００５１】
１    オニオンライクカーボンの作製装置
１０  反応室
１１  ターゲット基板
１２  ヒーター
１３  アークプラズマガン
１４  スパッタイオンガン
１５  マニュピュレータ
１６，１７  配管
２１  第１の基板（タンタル板）
２２  第２の基板（ＨＯＰＧ基板）
２３  ダイヤモンドナノ粒子の分散溶液
２４  オニオンライクカーボン膜
２５，２６  電極
２８  放射温度計
【図１】
2010202430.tif 000004
【図２】
2010202430.tif 000005
【図３】
2010202430.tif 000006
【図４】
2010202430.tif 000007
【図５】
2010202430.tif 000008
【図６】
2010202430.tif 000009
【図７】
2010202430.tif 000010
【図８】
2010202430.tif 000011
【図９】
2010202430.tif 000012
【図１０】
2010202430.tif 000013
【図１１】
2010202430.tif 000014
【図１２】
2010202430.tif 000015
【図１３】
2010202430.tif 000016
【図１４】
2010202430.tif 000017